각 실시 예 및 비 교예 에 의해 얻 어 진 감광성 실록 산 수지 조성물 또는 감광성 아크릴 수지 조성물 을 , 스핀 코터 ( 상품명 1 H - 360 S , Mikasa Co . , Ltd . 제품 ) 를 사용 하 여 표면 에 ITO 또는 MAM 을 스퍼터링 한 유리 기판 ( 이하 , 「 ITO 기판 」 또는 「 MAM 기판 」 이 라고 함 ) 상 에 스핀 코트 하 고 , 핫플레이트 ( 상품명 SCW - 636 , Dainippon Screen Mfg . Co . , Ltd . 제 ) 를 사용 하 여 100 ℃ 에서 2 분 간 프리 베 이크 하 고 , 막 두께 2 . 0 ㎛ 의 막 을 제작 했 다 .